【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】    【請求項１】  硬化石膏含有製品を製造するための方法であって、  焼き石膏と、水と、硬化促進剤と、凝縮されたリン酸、２以上のリン酸単位の各々、凝縮されたリン塩類・イオンおよび２以上のリン化物の各々でなる群から選ばれた１以上の向上材との混合物を形成する工程と、  硬化石膏の内部連鎖マトリクスを形成するために焼き石膏について十分な状態下で前記混合物を維持する工程とを備え、  前記硬化石膏含有製品が、前記向上材が前記混合物に包有されてないときに有するであろうよりも高い耐永久歪性となるような量で、前記向上材は前記混合物に包有されており、前記混合物が１／２インチ石膏板の形態に製造された場合に、該石膏板が、ＡＳＴＭ  Ｃ４７３−９５により測定されたとき、該石膏板の長さ２フィート当たり約０．１インチよりも少ない垂れ下がり抵抗を有するようになっており、  前記硬化石膏含有製品が、前記硬化促進剤が前記混合物に包有されてないときに有するであろうよりも大きな強度を有するような量で、前記硬化促進剤は包有されている、方法。    【請求項２】  前記混合物中の前記向上材は、前記焼き石膏の重量を基礎とし、約０．００４〜約２．００重量％である請求項１に記載の方法。    【請求項３】  前記混合物中の前記向上材は、前記焼き石膏の重量を基礎とし、約０．０４〜約０．１６重量％である請求項１に記載の方法。    【請求項４】  前記混合物中の前記向上材は、前記焼き石膏の重量を基礎とし、約０．０８重量％である請求項１に記載の方法。    【請求項５】  前記向上材は、トリメタリン酸ナトリウム、６−２７反復リン酸単位を有するヘクサメタリン酸ナトリウム、ピロリン酸テトラカリウム、トリソジウム・ジポタジウム・トリポリリン酸塩、トリポリリン酸塩ナトリウム、テトラソジウム・ピロリン酸塩、酸性ピロリン酸ナトリウム、１０００−３０００反復リン酸塩単位を有するポリリン酸塩アンモニウム、２以上の反復リン酸単位を有するポリリン酸を含む酸もしくは塩またはそれらの陰イオン部のうちの１以上を含む請求項１に記載の方法。    【請求項６】  前記混合物は、前もってゲル化された澱粉を更に含む請求項１に記載の方法。    【請求項７】  前記焼き石膏は、硫酸カルシウム無水物、硫酸カルシウム半水物、または、カルシウムおよび硫酸のイオンのうちの１以上を含む請求項１に記載の方法。    【請求項８】  前記焼き石膏は、硫酸カルシウム半水物を含む請求項１に記載の方法。    【請求項９】  前記向上材は、トリメタリン酸塩ナトリウム、６−２７反復リン酸塩単位を有するヘクサメタリン酸塩ナトリウム、１０００−３０００反復リン酸塩単位を有するポリリン酸塩アンモニウムを含む塩またはその陰イオン部のうちの１以上を含む請求項８に記載の方法。    【請求項１０】  前記混合物は、少なくとも０．０１５重量％（前記混合物中の前記焼き石膏の重量に基づく）の塩化物イオンまたはその塩を更に含む請求項１に記載の方法。    【請求項１１】  前記混合物は、０．０２重量％〜１．５重量％（前記混合物中の前記焼き石膏の重量に基づく）の塩化物イオンまたはその塩を含む請求項１に記載の方法。    【請求項１２】  請求項１０に記載の製造方法により提供された硬化石膏含有製品。    【請求項１３】硬化石膏の結合マトリクスを含むコアであり、カバーシート間に挟持された前記コアを備える石膏板であって、  焼き石膏と、水と、硬化促進剤と、凝縮されたリン酸、２以上のリン酸単位の各々、凝縮されたリン塩類・イオンおよび２以上のリン化物の各々でなる群から選ばれた１以上の向上材との混合物を形成、ないしは前記カバーシート間に配置する工程と、  硬化石膏の前記内部連鎖マトリクスを形成するために前記焼き石膏について十分な状態下で前記混合物を維持する工程とを備える方法により提供され、  当該石膏板が、前記向上材が前記混合物に包有されてないときに有するであろうよりも大きな垂れ下がり抵抗を有するような量で、前記向上材が前記混合物に包有されており、  当該石膏板が、ＡＳＴＭ  Ｃ４７３−９５により測定されたとき、当該石膏板の長さ２フィート当たり約０．１インチよりも少ない垂れ下がり抵抗を有し、  当該石膏板が、前記硬化促進剤が前記混合物に包有されてないときに有するであろうよりも大きな強度を有するような量で、前記硬化促進剤が包有されている、石膏板。    【請求項１４】  前記混合物中の前記向上材の濃度は、前記焼き石膏の重量を基礎とし、約０．００４〜約２．００重量％である請求項１３に記載の石膏板。    【請求項１５】  前記混合物中の前記向上材の濃度は、前記焼き石膏の重量を基礎とし、約０．０４〜約０．１６重量％である請求項１３に記載の石膏板。    【請求項１６】  前記混合物内の前記向上材の濃度は、前記焼き石膏の重量を基礎とし、約０．０８重量％である請求項１３に記載の石膏板。    【請求項１７】  前記向上材は、トリメタリン酸ナトリウム、６−２７反復リン酸単位を有するヘクサメタリン酸ナトリウム、ピロリン酸テトラカリウム、トリソジウム・ジポタジウム・トリポリリン酸塩、トリポリリン酸塩ナトリウム、テトラソジウム・ピロリン酸塩、酸性ピロリン酸ナトリウム、１０００−３０００反復リン酸塩単位を有するポリリン酸塩アンモニウム、２以上の反復リン酸単位を有するポリリン酸を含む酸もしくは塩またはそれらの陰イオン部のうちの１以上を含む請求項１３に記載の石膏板。    【請求項１８】  前記焼き石膏は、硫酸カルシウム無水物、硫酸カルシウム半水物、または、カルシウムおよび硫酸のイオンのうちの１以上を含む請求項１３に記載の石膏板。    【請求項１９】  前記焼き石膏は、硫酸カルシウム半水物を含む請求項１３に記載の石膏板。    【請求項２０】  前記向上材は、トリメタリン酸塩ナトリウム、６−２７反復リン酸塩単位を有するヘクサメタリン酸塩ナトリウム、１０００−３０００反復リン酸塩単位を有するポリリン酸塩アンモニウムを含む塩またはその陰イオン部のうちの１以上を含む請求項１９に記載の石膏板。    【請求項２１】  前記混合物は、少なくとも０．０１５重量％（前記混合物中の前記焼き石膏の重量に基づく）の塩化物イオンまたはその塩を更に含む請求項１３に記載の石膏板。    【請求項２２】  前記混合物は、０．０２重量％〜１．５重量％（前記混合物中の前記焼き石膏の重量に基づく）の塩化物イオンまたはその塩を含む請求項１３に記載の石膏板。    【請求項２３】  前記混合物は、前もってゲル化された澱粉を更に含む請求項２１に���載の石膏板。    【請求項２４】  前記混合物は、前もってゲル化された澱粉を更に含む請求項１３に記載の石膏板。    【請求項２５】  前記混合物中の前記前もってゲル化された澱粉の濃度は、前記焼き石膏の重量を基礎とし、約０．０８重量％〜約０．５重量％である請求項２４に記載の石膏板。    【請求項２６】  前記混合物中の前記前もってゲル化された澱粉の濃度は、前記焼き石膏の重量を基礎とし、約０．１６重量％〜約０．４重量％である請求項２４に記載の石膏板。    【請求項２７】  前記混合物中の前記前もってゲル化された澱粉の濃度は、前記焼き石膏の重量を基礎とし、約０．３重量％である請求項２４に記載の石膏板。    【請求項２８】  前記コアは均一に分散した空隙を有し、前記混合物は更に水性発泡材を含む請求項１３に記載の石膏板。    【請求項２９】  前記水性発泡材が下式を有する発泡剤または発泡剤の混合で形成され、    【化１】2003523910.tif 000001
Ｘは２から２０までの数、Ｙは０から１０までの数であって発泡剤またはその混合が少なくとも５０重量％において０であり、Ｍは陽イオンである請求項２８に記載の石膏板。    【請求項３０】  Ｙは、発泡剤またはその混合が８６重量％から９９重量％までにおいて０である請求項２９に記載の石膏板。    【請求項３１】  前記混合物は更に前もってゲル化された澱粉と水性発泡剤とを含む請求項１３に記載の石膏板。    【請求項３２】  付形石膏板を製造するための方法であって、  水と、少なくとも１種の塩化物と、湿潤剤と、１種以上の向上材であって各々１以上のリン酸単位でなるリン酸並びに各々２以上のリン酸塩単位でなり凝縮リン酸塩並びにオルトリン酸塩の一塩基塩または一価のイオンでなる群から選ばれたものとを含む均一な水溶液を用意する工程と、  前記均一な水溶液を石膏板を弱めてその形状を変更し得るに十分な量で石膏板に塗布する工程と、  石膏板を所望の形状に変更する工程と、  前記付形石膏板を製造するよう石膏板を乾燥させる工程とを備え、  前記塩化物、前記向上材および前記湿潤剤は、前記付形石膏板の変更形状が短時間で得られると共に、前記塩化物、前記向上材および前記湿潤剤が石膏板に塗布されなかったときよりも高い耐永久歪性を前記付形石膏板が備え得る量で石膏板に塗布される、方法。    【請求項３３】  前記塗布された水溶液は、前もってゲル化された澱粉を更に含む請求項３２に記載の方法。    【請求項３４】  前記塗布された水溶液は、脱泡剤を更に含む請求項３２に記載の方法。    【請求項３５】  前記塗布された水溶液は、０．０５〜１．０重量％の塩化物濃度を有する請求項３２に記載の方法。    【請求項３６】  前記塗布された水溶液は、０．０５〜０．３重量％の湿潤塩濃度を有する請求項３２に記載の方法。    【請求項３７】  前記塗布された水溶液は、０．０５〜０．５重量％の向上材濃度を有する請求項３２に記載の方法。    【請求項３８】  前記塗布された水溶液は、０．０２５〜０．２重量％の澱粉濃度を有する請求項３３に記載の方法。    【請求項３９】  前記塗布された水溶液は、０．０１〜０．０５重量％の脱泡剤濃度を有する請求項３４に記載の方法。    【請求項４０】  前記石膏板はペーパーカバーボードである請求項３２に記載の方法。    【請求項４１】  前記均一な水溶液は、前記石膏板の一面側のみに塗布される請求項３２に記載の方法。    【請求項４２】  請求項３２に記載の方法により提供される付形石膏板。    【請求項４３】  付形石膏板を製造するための方法であって、  水と湿潤剤とを含む均一な水溶液を石膏板に塗布する工程と、  水と少なくとも１種の塩化物とを含む均一な水溶液を石膏板に塗布する工程と、  石膏板を乾燥させる前に、各々１以上のリン酸単位でなるリン酸と、各々２以上のリン酸塩単位でなり凝縮リン酸塩と、オルトリン酸塩の一塩基塩または一価のイオンとでなる群から選ばれた１以上の向上材を含む均一な溶液を、石膏板に塗布する工程と、  石膏板を所望の形状に変更する工程と、  前記付形石膏板を製造するよう石膏板を乾燥させる工程とを備え、  前記塩化物、前記向上材および前記湿潤剤は、前記付形石膏板の変更形状が短時間で得られると共に、前記塩化物、前記向上材および��記湿潤剤が石膏板に塗布されなかったときよりも高い耐永久歪性を前記付形石膏板が備え得る量で石膏板に塗布される、方法。    【請求項４４】  前もってゲル化された澱粉を含む溶液が、乾燥前に、石膏板に塗布される請求項４３に記載の方法。    【請求項４５】  脱泡剤を含む溶液が、乾燥前に、石膏板に塗布される請求項４３に記載の方法。    【請求項４６】  前記塩化物を含む前記塗布された水溶液は、０．０５〜１．０重量％の塩化物濃度を有する請求項４３に記載の方法。    【請求項４７】  前記湿潤剤を含む前記塗布された水溶液は、０．０５〜０．３重量％の湿潤塩濃度を有する請求項４３に記載の方法。    【請求項４８】  前記向上材を含む前記塗布された水溶液は、０．０５〜０．５重量％の向上材濃度を有する請求項４３に記載の方法。    【請求項４９】  澱粉を含む前記塗布された溶液は、０．０２５〜０．２重量％の澱粉濃度を有する請求項４４に記載の方法。    【請求項５０】  脱泡剤を含む前記塗布された溶液は、０．０１〜０．０５重量％の脱泡剤濃度を有する請求項４５に記載の方法。    【請求項５１】  前記石膏板はペーパーカバーボードである請求項４３に記載の方法。    【請求項５２】  前記塩化物、前記向上材および前記湿潤剤は、石膏板の一面側のみに塗布される請求項４３に記載の方法。    【請求項５３】  請求項４３に記載の方法により提供される付形石膏板。    【請求項５４】  硬化石膏含有製品を製造するための方法であって、  焼き石膏と、水と、凝縮されたリン酸、２以上のリン酸単位の各々、凝縮されたリン塩類・イオンおよび２以上のリン化物の各々でなる群から選ばれた１以上の向上材との混合物を形成する工程と、  硬化石膏材を形成するために焼き石膏について十分な状態下で前記混合物を維持する工程とを備え、  形成された前記硬化石膏材が、前記向上材が前記混合物に包有されてないときに有するであろうよりも高い耐永久歪性となるような量で、前記向上材は前記混合物に包有されており、前記混合物が１／２インチ石膏板の形態に製造された場合に、該石膏板が、ＡＳＴＭ  Ｃ４７３−９５により測定されたとき、該石膏板の長さ２フィート当たり約０．１インチよりも少ない垂れ下がり抵抗を有するようになっている、方法。    【請求項５５】  硬化石膏含有製品を製造するための方法であって、  焼き石膏と、水と、凝縮されたリン酸、２以上のリン酸単位の各々、凝縮されたリン塩類・イオンおよび２以上のリン化物の各々でなる群から選ばれた１以上の向上材との混合物を形成する工程と、  硬化石膏の内部連鎖マトリクスを形成するために焼き石膏について十分な状態下で前記混合物を維持する工程とを備え、  前記硬化石膏含有製品が、前記向上材が前記混合物に包有されてないときに有するであろうよりも高い耐永久歪性となるような量で、前記向上材は前記混合物に包有されており、前記混合物が１／２インチ石膏板の形態に製造された場合に、該石膏板が、ＡＳＴＭ  Ｃ４７３−９５により測定されたとき、該石膏板の長さ２フィート当たり約０．１インチよりも少ない垂れ下がり抵抗を有するようになっている、方法。    【請求項５６】  前記混合物は硬化促進剤を含む請求項５５に記載の方法。    【請求項５７】  前記向上材はト���メタリン酸塩である請求項５５に記載の方法。